(57)【要約】【課題】耐刷性を低下させることなく、印刷と停機を繰り返して平版印刷を行った際にも十分な耐網絡み性が得られる感光性平版印刷版を提供する。【解決手段】支持体上に、親水性バインダー、無機フィラー、およびポリオキシエチレンアルキルエーテルを含有する親水性層と、該親水性層上にトリハロアルキル置換化合物を含有する光重合性の感光層を少なくとも有する感光性平版印刷版。【選択図】なし【特許請求の範囲】
【請求項１】
支持体上に、親水性バインダー、無機フィラー、およびポリオキシエチレンアルキルエーテルを含有する親水性層と、該親水性層上にトリハロアルキル置換化合物を含有する光重合性の感光層を少なくとも有する感光性平版印刷版。
【発明の詳細な説明】
【技術分野】
【０００１】
本発明は、支持体上に親水性層と光重合性の感光層を有する感光性平版印刷版に関する。
【背景技術】
【０００２】
平版印刷版用支持体としては、ＰＳ版等のように粗面化処理され、陽極酸化皮膜を有するアルミニウム板が広く用いられているが、他方で紙やフィルムを支持体とする平版印刷版材料が広く用いられている。
【０００３】
近年、ＣＴＰはＪＤＦ（Ｊｏｂ  Ｄｅｆｉｎｉｔｉｏｎ  Ｆｏｒｍａｔの略）の拡充によりフルデジタル化が進み大幅に作業の効率化が図られてきている。しかし、現在主流となっているサーマル型やフォトポリマー型ＣＴＰ印刷版は、印刷版をレーザー露光した後、強アルカリ剤を含有する現像液を用いて非画像部を溶出除去、その後水洗及びガム引き等の工程を経ることが一般的であり、これらの工程の効率化は勿論、人の健康や環境にも配慮したシステムへの転換が求められている。このため、ＣＴＰ印刷版の現像液から極力ケミカル類を排除する、いわゆるケミカルフリー化や、現像工程そのものを必要としない無処理化を目指したシステムの技術開発が活発に行われている。
【０００４】
強アルカリ剤を含有する現像液を用いることを回避し、水等で現像可能な感光性平版印刷版の提案がされている。例えば特開２００３−２１５８０１号公報（特許文献１）には、粗面化処理され、陽極酸化皮膜を有し、更にシリケート処理されたアルミニウム支持体や、プラスチックフィルム上に親水性層を有する支持体上に、側鎖にビニル基が置換したフェニル基を有するカチオン性水溶性重合体、または側鎖にビニル基が置換したフェニル基及びスルホン酸塩基を有する水溶性重合体、及び光重合開始剤または酸発生剤を含有する感光層を有する感光性平版印刷版が開示されている。
【０００５】
また水等で現像可能が可能な、いわゆるケミカルフリーな現像が可能な感光性平版印刷版の親水性層としては、例えば特開２００８−２６５２９７号公報（特許文献２）、特開２００８−２３３８２０号公報（特許文献３）、特開２０１０−２３４７２３号公報（特許文献４）、特開２０１３−８８６７０号公報（特許文献５）等に、支持体上に親水性バインダーと無機フィラーを含有する親水性層が開示されている。
【０００６】
しかしながら、親水性層上に設けられる光重合性の感光層がトリハロアルキル置換化合物を含有した場合、印刷条件によってはシャドー部に汚れが発生する、いわゆる網絡みと呼ばれる現象が特に発生しやすく改善が求められていた。上記した特許文献５はこの網絡みの解決を課題の１つとする発明であるが、印刷と停機を繰り返して平版印刷を行った場合、十分な耐網絡み性を得ることができず、更なる改善が求められていた。
【０００７】
一方、特開２０００−１５８８３９号公報（特許文献６）には、親水性の持続性や汚し回復性等に優れた親水性層が開示され、該親水性層の塗布性を向上させることが可能な界面活性剤として、アルキルベンゼンスルホン酸塩、アルキルスルホコハク酸塩等のアニオン性界面活性剤や、ポリオキシエチレンアルキルアミン、ポリオキシエチレンアルキルエーテル等の非イオン系界面活性剤が例示されている。
【先行技術文献】
【特許文献】
【０００８】
【特許文献１】特開２００３−２１５８０１号公報
【特許文献２】特開２００８−２６５２９７号公報
【特許文献３】特開２００８−２３３８２０号公報
【特許文献４】特開２０１０−２３４７２３号公報
【特許文献５】特開２０１３−８８６７０号公報
【特許文献６】特開２０００−１５８８３９号公報
【発明の概要】
【発明が解決しようとする課題】
【０００９】
本発明の目的は、耐刷性を低下させることなく、印刷と停機を繰り返して平版印刷を行った際にも十分な耐網絡み性が得られる感光性平版印刷版を提供することにある。
【課題を解決するための手段】
【００１０】
本発明は以下の発明により達成された。
１）支持体上に、親水性バインダー、無機フィラー、およびポリオキシエチレンアルキルエーテルを含有する親水性層と、該親水性層上にトリハロアルキル置換化合物を含有する光重合性の感光層を少なくとも有する感光性平版印刷版。
【発明の効果】
【００１１】
本発明によれば、耐刷性を低下させることなく、印刷と停機を繰り返して平版印刷を行った際にも十分な耐網絡み性が得られる感光性平版印刷版を提供することができる。
【発明を実施するための形態】
【００１２】
以下、本発明を詳細に説明する。
【００１３】
＜支持体＞
本発明の感光性平版印刷版が有する支持体としては、アルミニウム板に代表される金属板、粗面化処理され陽極酸化皮膜を有するアルミニウム板、プラスチックフィルム等が挙げられる。これらの中でもフレキシブル性を有するプラスチックフィルムはロール状として極めてコンパクトに露光装置内に収納できるため好ましい。
【００１４】
プラスチックフィルムとしては、ポリエチレンテレフタレート、ポリエチレンナフタレート、ポリエチレン、ポリプロピレン、ポリスチレン、ポリビニルアセタール、ポリカーボネート、二酢酸セルロース、三酢酸セルロース、プロピオン酸セルロース、酪酸セルロース、硝酸セルロース等が代表的に挙げられ、各種プラスチックによりラミネートされた紙等も挙げられる。中でも柔軟性があり、張力による変形の少ない素材である各種プラスチックフィルムが好ましく用いられる。好ましいプラスチックフィルム基体としては、特にポリエチレンテレフタレート、ポリエチレンナフタレート、プラスチックによりラミネートされた紙が好ましく用いられる。
【００１５】
これらのプラスチックフィルムの表面は、親水性層の他に必要に応じて設けられる裏塗り層等との接着を良くするために、表面処理されていても良い。こうした表面処理としては、コロナ放電処理、火炎処理、プラズマ処理、紫外線照射処理等が挙げられる。更なる表面処理としてプラスチックフィルム上に設ける親水性層との接着性を高めるため、プラスチックフィルム上に下引き層を設けても良い。
【００１６】
＜親水性層＞
本発明の感光性平版印刷版は、支持体上に親水性層を有し、該親水性層は親水性バインダー、無機フィラー、およびポリオキシエチレンアルキルエーテルを少なくとも含有する。
【００１７】
＜ポリオキシエチレンアルキルエーテル＞
本発明の感光性平版印刷版が有する親水性層は、ポリオキシエチレンアルキルエーテルを含有する。
【００１８】
本発明に用いるポリオキシエチレンアルキルエーテルとしては、Ｒ−Ｏ（ＣＨ２ＣＨ２Ｏ）ｎ−Ｈで表される構造を有し、Ｒが平均炭素数８〜１６の直鎖状又は分岐状のアルキル基であり、ｎが２〜１８である化合物が好ましく用いられる。Ｒのより好ましい炭素数は１１〜１６であり、更に好ましくは１２〜１４である。またエチレンオキサイドの付加モル数ｎは４〜１５であることがより好ましい。このような化合物としては、例えば日光ケミカルズ（株）からＮＩＫＫＯＬ  ＢＴ−７、ＢＴ−９、ＢＴ−１１等、第一工業製薬（株）からノイゲンＥＴ−１１５、ＥＴ−１３５、ＥＴ−１６５、ＴＤＳ−８０、ＤＫＳ  ＮＬ−７０等として市販されているので、これらを入手し使用することができる。
【００１９】
ポリオキシエチレンアルキルエーテルの添加量は、親水性層の親水性ポリマーに対し、固形分で０．５〜２０質量％であることが好ましく、より好ましくは２〜１０質量％である。
【００２０】
＜無機フィラー＞
本発明の親水性層が含有する無機フィラーとしては、例えば炭酸カルシウム、炭酸マグネシウム、酸化亜鉛、二酸化チタン、硫酸バリウム、水酸化アルミニウム、水酸化亜鉛、コロイダルシリカ、細孔シリカ、カオリン等が挙げられる。中でも二酸化チタン、硫酸バリウム、水酸化アルミニウム、コロイダルシリカが好ましい。
【００２１】
二酸化チタンは、ルチル型、アナターゼ型のいずれでもよく、その製法についても硫酸法、塩素法いずれかに限定されるものではない。それらを単独または混合して使用してもよい。更に、分散安定性や他の機能性の観点から、各種表面処理を施したものを選択的に用いることも可能である。市販されている二酸化チタンとしては、例えば堺化学工業（株）からＳＲ−１、Ｒ−６５０、Ｒ−５Ｎ、Ｒ−７Ｅ、Ｒ−３Ｌ、Ａ−１１０、Ａ−１９０等、石原産業（株）からタイペークＲ−５８０、同Ｒ−９３０、同Ａ−１００、同Ａ−２２０、同ＣＲ−５８、チタン工業（株）からクロノスＫＲ−３１０、同ＫＲ−３８０、同ＫＡ−１０、同ＫＡ−２０等、テイカ（株）からチタニックスＪＲ−３０１、同ＪＲ−６００Ａ、同ＪＲ−８００、同ＪＲ−７０１等、デュポン（株）からタイピュアＲ−９００、同Ｒ−９３１等が挙げられる。
【００２２】
硫酸バリウムは、バリウム塩素溶液に硫酸塩水溶液を加えて化学的に沈殿させて製造される沈降性硫酸バリウムを用いることが好ましい。沈降性硫酸バリウムは例えば堺化学工業（株）から“バリエース”として様々な粒子径のものや表面処理が施されたものなどが市販されているが、本発明ではいずれも用いることができる。
【００２３】
水酸化アルミニウムは、アルミナ含有鉱石であるボーキサイトを苛性ソーダもしくはアルミン酸ナトリウム溶液と混合し、高温高圧条件下でアルミナ成分を抽出し、その抽出液から溶解残分である赤泥を分離除去して、清澄化したアルミン酸ナトリウム溶液を得る。その後、該溶液に種子を添加して水酸化アルミニウムを晶析させ、得られた水酸化アルミニウムを粉砕することで得ることができる。水酸化アルミニウムは昭和電工（株）から“ハイジライト”として各種グレードが市販されており、本発明ではいずれも用いることができる。
【００２４】
本発明に用いられるコロイダルシリカは、形状は球形でも良いし、鎖状、あるいはパールネックレス状のコロイダルシリカも好ましく用いられる。
【００２５】
コロイダルシリカはＳｉＯ２単体から構成されるものでも良いが、シリカの分散性のｐＨ依存性を変えるためにＡｌ２Ｏ３等で表面を若干修飾したものを用いても良い。また、親水性層の塗液のｐＨによって、コロイダルシリカのアルカリ分散液、酸性分散液を選択して用いることができる。
【００２６】
球状のシリカとしては、例えば日産化学工業（株）製の「スノーテックスＸＳ」、「スノーテックスＳ」、「スノーテックス２０」、「ＭＰ−２０４０」、「ＭＰ−１０４０」、「スノーテックスＺＬ」等が挙げられる。これらのコロイダルシリカはｐＨが９以上であるが、酸性の塗液を作製する場合には、Ｎａイオンを脱塩して酸性にした「スノーテックスＯ」、「スノーテックスＯＬ」等を用いることもできる。鎖状シリカとしては日産化学工業（株）製「スノーテックスＵＰ」、ネックレス状シリカとしては「スノーテックスＰＳ−Ｓ」、「スノーテックスＰＳ−Ｍ」が挙げられる。
【００２７】
また親水性層が含有する無機フィラーは、無機フィラーの粒度分布のピークが０．２μｍ以上０．６μｍ未満の範囲と、０．６μｍ以上１．５μｍ未満の範囲に存在し、０．２μｍ以上０．６μｍ未満の範囲に存在する無機フィラーの分布頻度をｆｘ、０．６μｍ以上１．５μｍ未満の範囲に存在する無機フィラーの分布頻度をｆｙとしたとき、ｆｘ／ｆｙ比が１．５以上であり、かつ分布頻度ｆｙが２５％以上であることがより好ましい。またｆｘ／ｆｙ比は２．０以上であることが好ましく、ｆｘ／ｆｙ比の上限は３．５未満であることが望ましい。なお上記した範囲で、例えば０．２μｍ以上０．６μｍ未満の範囲に複数のピークが存在する場合は高い方のピークにて分布頻度ｆｘを求めれば良いが、この２つのピークが隣接し、２つのピーク間の凹部の高さが高い方のピークの６０％以上であるような場合においては、本発明では１つのピークと見なすこととする。
【００２８】
本発明における粒度分布とは体積基準の粒度分布であり、測定対象となるサンプル粒子群がどのような粒子径のものでどのような割合で構成されているかを表す指標であり、一般に知られる公知の方法により測定することができる。測定方法としては例えば、ふるい法、コールター法（コールター原理）、動的光散乱法、画像解析法、レーザー回折散乱法等が知られているが、本発明においては、測定する粒子サイズや再現性、操作性等の観点からレーザー回折散乱法が好ましく用いられ、例えば（株）堀場製作所製ＬＡ−９２０（レーザー回折／散乱式粒度分布測定装置）により測定することができる。また分布頻度はその測定結果に基づき、測定結果を大きさ（粒子径）毎の存在比率の分布として求めることができる。
【００２９】
本発明における粒度分布と分布頻度は、塗工液中で分散された無機フィラーを測定することで、あるいは塗布された親水性層の乾燥塗膜をアルカリにより再溶解した溶液中の無機フィラーを測定することで求めることができる。また後述するように、本発明では２種以上の無機フィラーを併用することができるが、本発明にて好ましく用いられるレーザー回折散乱法ではＦｒａｕｎｈｏｆｅｒ回折理論とＭｉｅ散乱理論より光強度の分布パターンを求めるため対象物固有の屈折率が必要となり、屈折率の異なる２種以上の無機フィラーを含有する塗工液の粒度分布や分布頻度を正確に測定することは困難である。しかしこのような場合、予めそれぞれの無機フィラー単体での粒度分布と分布頻度を測定し、得られた測定結果に塗工液中での添加比率を係数として乗じることによって２種以上の無機フィラーを併用する塗工液の粒度分布と分布頻度を求めることができる。
【００３０】
上記した無機フィラーの粒度分布を得るためには、平均一次粒子径が０．１μｍ以上０．６μｍ未満の無機フィラーと、平均一次粒子径が０．６μｍ以上２．０μｍ未満の無機フィラーを組み合わせて用いることが好ましく、このような組み合わせであれば無機フィラーは更に３種、４種と組み合わせて用いてもよい。無機フィラーの添加量は該親水性層の全固形分量に対して６０質量％以上とすることが好ましく、７０質量％以上であればより好ましい。
【００３１】
また上記した粒度分布を有する親水性層においては、コロイダルシリカや細孔シリカ、及びカオリン等といった珪素含有化合物を用いないことが好ましく、これら珪素含有化合物の含有量を親水性層中の全無機フィラーに対して５質量％以下とすることが好ましく、３質量％以下とすることがより好ましく、特に１質量％以下、とりわけ０．５質量％以下とすることが好ましい。
【００３２】
＜親水性バインダー＞
本発明の感光性平版印刷版が有する親水性層に用いる親水性バインダーとしては、天然物では、澱粉類、海藻マンナン、寒天及びアルギン酸ナトリウム等の藻類から得られるもの、マンナン、ペクチン、トラガントガム、カラヤガム、キサンチンガム、グアービンガム、ローカストビンガム、アラビアガム等の植物性粘質物、デキストラン、グルカン、キサンタンガム、及びレバン等のホモ多糖類、サクシノグルカン、プルラン、カードラン、及びザンタンガム等のヘテロ多糖等の微生物粘質物、にかわ、ゼラチン、カゼイン及びコラーゲン等のタンパク質、キチン及びその誘導体等が挙げられる。また、半天然物（半合成物）類としては、セルロース誘導体、カルボキシメチルグアーガム等の変性ガム、並びにデキストリン等の培焼澱粉類、酸化澱粉類、エステル化澱粉類等の加工澱粉等が挙げられる。一方、合成品には、ポリビニルアルコール、部分アセタール化ポリビニルアルコール、アリル変性ポリビニルアルコール、ポリビニルメチルエーテル、ポリビニルエチルエーテル、ポリビニルイソブチルエーテル等の変性ポリビニルアルコール、ポリアクリル酸塩、ポリアクリル酸エステル部分けん化物、ポリメタクリル酸塩、及びポリアクリルアマイド等のポリアクリル酸誘導体及びポリメタクリル酸誘導体、ポリエチレングリコール、ポリエチレンオキサイド、ポリビニルピロリドン、ビニルピロリドン／酢酸ビニル共重合物、カルボキシビニル重合物、スチレン／マレイン酸共重合物、スチレン／クロトン酸共重合物、特開２００８−２６５２９７号公報に記載される水溶性重合体等が挙げられる。これらの中でも、ゼラチンが好ましく用いられる。
【００３３】
また親水性層における親水性バインダーの含有量は、前記無機フィラーとの間に好ましい含有比率があり、全無機フィラー１００質量部に対して５〜３０質量％であることが好ましく、１０〜２５質量％であればより好ましい。３０質量％を超えるとフィラー充填密度が低下し十分な親水性が付与できず、耐地汚れ性や耐網絡み性が低下する場合がある。一方、５質量％未満では塗工液のハンドリング性が低下したり、親水性層形成後にひび割れが生じる場合がある。
【００３４】
＜架橋剤＞
本発明の感光性平版印刷版が有する親水性層は、架橋剤を含有することが好ましい。用いる架橋剤としては例えば、メラミン樹脂、ポリイソシアネート化合物、アルデヒド化合物、シラン化合物、クロム明礬、エポキシ化合物、ジビニルスルホン等を好適に用いることができるが、親水性バインダーがゼラチンである場合に特に好ましい架橋剤はジビニルスルホンであり、ポリアクリル酸及びその共重合体、ポリメタクリル酸及びその共重合体、ポリビニルアルコール等である場合に特に好ましい架橋剤はエポキシ化合物である。エポキシ化合物としては、例えばナガセケムテックス（株）より「デナコール」の商品名で販売されており、容易に入手できる。架橋剤の配合量は前記親水性バインダーの固形分量に対して５〜３５質量％が好ましく、更には１０〜２５質量％とすることが好ましい。架橋剤の添加方法については、該親水性層の塗工液を製造する際に添加したり、塗布直前にインラインで添加する方法等があるが、いずれでも良い。
【００３５】
親水性層を十分に架橋させるため、例えば親水性層を形成し光重合性の感光層を塗布するまでの間に３０〜６０℃、好ましくは４０〜５０℃の温度下の条件で０．５〜１０日間、好ましくは１〜７日間の加温処理を施すことが好ましい。このような加温処理によって該親水性層は露光後の現像処理により露出され、印刷時に非画像部として印刷に供されても、印刷適性としては当然であるが、耐傷性という観点においても十分な性能が発現できる。
【００３６】
＜光重合性の感光層＞
本発明の感光性平版印刷版は、前記した親水性層上に、少なくとも光重合性の感光層を有する。かかる感光層は光重合開始剤としてトリハロアルキル置換化合物を含有する。
【００３７】
＜トリハロアルキル置換化合物＞
本発明に用いるトリハロアルキル置換化合物とは、具体的にはトリクロロメチル基、トリブロモメチル基等のトリハロアルキル基を分子内に少なくとも一個以上有する化合物であり、好ましい例としては、該トリハロアルキル基が含窒素複素環基に結合した化合物としてｓ−トリアジン誘導体及びオキサジアゾール誘導体が挙げられ、あるいは、該トリハロアルキル基がスルホニル基を介して芳香族環あるいは含窒素複素環に結合したトリハロアルキルスルホニル化合物が挙げられる。
【００３８】
トリハロアルキル基が含窒素複素環基に結合した化合物やトリハロアルキルスルホニル化合物の特に好ましい例を以下に示す。
【００３９】
【化１】
2015014719.tif 000002
【００４０】
【化２】
2015014719.tif 000003
【００４１】
上述したトリハロアルキル置換化合物の含有量は、後述する重合性二重結合基を有する化合物に対して、０．１〜４０質量％の範囲が好ましく、更には１〜２０質量％の範囲で含まれることが好ましい。
【００４２】
光重合性の感光層は、上記したトリハロアルキル置換化合物以外に、他の光重合開始剤を含有することができる。このような光重合開始剤としては、従来から知られる公知の化合物を用いることができ、例えば、有機ホウ素塩、ヘキサアリールビイミダゾール、チタノセン化合物、チオ化合物、有機過酸化物等を挙げることができる。これらの光重合開始剤の中でも、特に有機ホウ素塩とトリハロアルキル置換化合物を組み合わせることが好ましく、高感度化を達成することができる。
【００４３】
有機ホウ素塩を構成する有機ホウ素アニオンは、下記一般式１で表される。
【００４４】
【化３】
2015014719.tif 000004
【００４５】
式中、Ｒ１、Ｒ２、Ｒ３及びＲ４は各々同じであっても異なっていても良く、アルキル基、アリール基、アラルキル基、アルケニル基、アルキニル基、シクロアルキル基、複素環基を表す。これらのうちで、Ｒ１、Ｒ２、Ｒ３及びＲ４のうちの一つがアルキル基であり、他の置換基がアリール基である場合が特に好ましい。
【００４６】
有機ホウ素塩を構成するカチオンとしては、アルカリ金属イオン及びオニウム化合物が挙げられるが、好ましくはオニウム塩であり、例えばテトラアルキルアンモニウム塩等のアンモニウム塩、トリアリールスルホニウム塩等のスルホニウム塩、トリアリールアルキルホスホニウム塩等のホスホニウム塩が挙げられる。特に好ましい有機ホウ素塩の例を下記に示す。
【００４７】
【化４】
2015014719.tif 000005
【００４８】
【化５】
2015014719.tif 000006
【００４９】
上述したトリハロアルキル置換化合物と併用することが可能な光重合開始剤の含有量は、トリハロアルキル置換化合物と合わせた含有量として、後述する重合性二重結合基を有する化合物に対して１〜５０質量％の範囲が好ましく、更には５〜３０質量％の範囲で含まれることが好ましい。
【００５０】
＜重合性二重結合基を有する化合物＞
光重合性の感光層は重合性二重結合基を有する化合物を含有することが好ましい。本発明において重合性二重結合基を有する化合物としては、重合性二重結合基を有する高分子化合物、あるいは重合性二重結合基を有する低分子化合物が挙げられ、重合性二重結合基を有する高分子化合物及び重合性二重結合基を有する低分子化合物を併用することが光重合効率の上から好ましい。
【００５１】
重合性二重結合基を有する高分子化合物について説明する。この重合性二重結合基を有する高分子化合物は、任意の繰り返し単位によって形成された高分子化合物であり、任意の連結基を介して重合性二重結合基が側鎖に結合した高分子化合物である。中でもビニル基を重合性二重結合基として有した高分子化合物が好ましく用いられ、ビニル基が置換したフェニル基が直接もしくは任意の連結基を介して主鎖と結合した高分子化合物が特に好ましく用いられる。また、アルカリ性現像液、もしくは中性現像液（ケミカルレス現像液）での現像を可能にするため、任意の連結基を介して主鎖に連結するカルボキシル基、スルホン酸基、四級アンモニウム基等を導入することが好ましいが、中でも現像性の高さからスルホン酸基を有する高分子化合物が好ましく用いることができる。該スルホン酸基は塩（例えば、ナトリウム塩、カリウム塩、リチウム塩、アンモニウム塩等）を形成しても良い。これらの連結基としては特に限定されず、任意の基、原子またはそれらの複合した基が挙げられる。ビニル基が置換したフェニル基及びスルホン酸基は、それぞれ独立して主鎖に結合していても良いし、あるいはビニル基が置換したフェニル基とスルホン酸基が連結基の一部または全部を共有する形で結合していても良い。
【００５２】
上記ビニル基が置換したフェニル基において、該フェニル基は置換されていても良く、また、該ビニル基はハロゲン原子、カルボキシル基、スルホ基、ニトロ基、シアノ基、アミド基、アミノ基、アルキル基、アリール基、アルコキシ基、アリールオキシ基等で置換されていても良い。
【００５３】
本発明のビニル基が置換したフェニル基が直接もしくは任意の連結基を介して主鎖と結合した高分子化合物は、詳細には、下記一般式２で表される基を側鎖に有するものが好ましい。
【００５４】
【化６】
2015014719.tif 000007
【００５５】
式中、Ｒ５、Ｒ６及びＲ７は、同じであっても異なっていても良く、それぞれ水素原子、ハロゲン原子、カルボキシル基、スルホ基、ニトロ基、シアノ基、アミド基、アミノ基、アルキル基、アリール基、アルコキシ基、アリールオキシ基、アルキルスルファニル基、アリールスルファニル基、アルキルアミノ基、アリールアミノ基、アシル基、アルコキシカルボニル基、アリールオキシカルボニル基、アルキルスルホニル基、アリールスルホニル基から選ばれる基を表し、これらの基を構成するアルキル基及びアリール基は、ハロゲン原子、カルボキシル基、スルホ基、ニトロ基、シアノ基、アミド基、アミノ基、アルキル基、アリール基、アルケニル基、ヒドロキシ基、アルコキシ基、アリールオキシ基、アルキルスルファニル基、アリールスルファニル基、アルキルアミノ基、アリールアミノ基、アシル基、アルコキシカルボニル基、アリールオキシカルボニル基、アルキルスルホニル基、アリールスルホニル基等で置換されていても良い。これらの基の中でも、Ｒ５、Ｒ６が水素原子であり、Ｒ７が水素原子もしくは炭素数４以下の低級アルキル基（例えばメチル基、エチル基等）であるものが特に好ましい。
【００５６】
式中、Ｒ８は水素原子、ハロゲン原子、カルボキシル基、ニトロ基、シアノ基、アミド基、アミノ基、アルキル基、アリール基、アルコキシ基、アリールオキシ基、アルキルスルファニル基、アリールスルファニル基、アルキルアミノ基、アリールアミノ基、アシル基、アルコキシカルボニル基、アリールオキシカルボニル基、アルキルスルホニル基、アリールスルホニル基から選ばれる基を表す。また、これらの基を構成するアルキル基及びアリール基は、ハロゲン原子、カルボキシル基、スルホ基、ニトロ基、シアノ基、アミド基、アミノ基、アルキル基、アリール基、アルケニル基、アルキニル基、ヒドロキシ基、アルコキシ基、アリールオキシ基、アルキルスルファニル基、アリールスルファニル基、アルキルアミノ基、アリールアミノ基、アシル基、アルコキシカルボニル基、アリールオキシカルボニル基、アルキルスルホニル基、アリールスルホニル基等で置換されていても良い。
【００５７】
式中、Ｌ１は炭素原子、窒素原子、酸素原子、硫黄原子から選ばれる原子または、水素原子、炭素原子、窒素原子、酸素原子、硫黄原子から選ばれる原子群からなる多価の連結基を表す。具体的には下記に例示される構造単位より構成される基及び下記に示す複素環基が挙げられる。これらの基は単独でも任意の２つ以上が組み合わされていても良い。
【００５８】
【化７】
2015014719.tif 000008
【００５９】
連結基Ｌ１としては複素環を含むものが好ましい。Ｌ１を構成する複素環の例としては、ピロール環、ピラゾール環、イミダゾール環、トリアゾール環、テトラゾール環、イソオキサゾール環、オキサゾール環、オキサジアゾール環、イソチアゾール環、チアゾール環、チアジアゾール環、チアトリアゾール環、インドール環、インダゾール環、ベンズイミダゾール環、ベンゾトリアゾール環、ベンズオキサゾール環、ベンズチアゾール環、ベンズセレナゾール環、ベンゾチアジアゾール環、ピリジン環、ピリダジン環、ピリミジン環、ピラジン環、トリアジン環、キノリン環、キノキサリン環等の含窒素複素環、フラン環、チオフェン環等が挙げられ、これらの複素環は置換基を有していても良い。
【００６０】
上述した多価の連結基が置換基を有する場合、置換基としては、ハロゲン原子、カルボキシル基、スルホ基、ニトロ基、シアノ基、アミド基、アミノ基、アルキル基、アリール基、アルケニル基、アルキニル基、ヒドロキシ基、アルコキシ基、アリールオキシ基、アルキルスルファニル基、アリールスルファニル基、アルキルアミノ基、アリールアミノ基、アシル基、アルコキシカルボニル基、アリールオキシカルボニル基、アルキルスルホニル基、アリールスルホニル基等が挙げられる。
【００６１】
式中、ｍ１は０〜４の整数を表し、ｐ１は０または１の整数を表し、ｑ１は１〜４の整数を表す。
【００６２】
本発明の重合性二重結合基を有する高分子化合物は、上述した側鎖にビニル基が置換したフェニル基を有する繰り返し単位、及びスルホン酸基を有する繰り返し単位からのみなる重合体であっても良いし、あるいは本発明の効果を妨げない限り、更に他の繰り返し単位を導入した重合体であっても良い。また更に、他のモノマーとの共重合体であっても良く、このようなモノマーは１種で用いても良いし、任意の２種類以上を用いても良い。
【００６３】
また、本発明の重合性二重結合基を有する高分子化合物は連鎖移動剤を用いることで、任意の置換基を高分子主鎖の末端に導入することができる。具体的には直鎖アルカンチオール、特にアルコキシ基やハロゲン原子が結合した珪素原子が置換した直鎖アルカンチオールを連鎖移動剤として重合時に用いることで、高い画像強度を得ることができるため好ましく用いることができる。このような連鎖移動剤の例として、３−メルカプトプロピルトリメトキシシラン、３−メルカプトプロピルジメトキシメチルシラン、３−メルカプトプロピルトリエトキシシラン、３−メルカプトプロピルトリクロロシラン、３−メルカプトプロピルジクロロメチルシラン、４−メルカプトブチルトリメトキシシラン、４−メルカプトブチルジメトキシメチルシラン、４−メルカプトブチルトリエトキシシラン、４−メルカプトブチルトリクロロシラン、４−メルカプトブチルジクロロメチルシラン等が挙げられ、これらの分子末端の珪素原子同士は加水分解縮合することで酸素原子を介して結合してシロキサン結合を形成しても良い。
【００６４】
本発明の重合性二重結合基を有する高分子化合物の好ましい例を以下に示すが、本発明はこれらの例に限定されるものではない。例示された構造式の中の数字は共重合体トータル組成１００質量％中における各繰り返し単位の質量％を表す。
【００６５】
【化８】
2015014719.tif 000009
【００６６】
【化９】
2015014719.tif 000010
【００６７】
本発明の重合性二重結合基を有する高分子化合物の重量平均分子量は、１０００から１００万の範囲であることが好ましく、更に５万から６０万の範囲にあることが特に好ましい。本発明における重合性二重結合基を有する高分子化合物は１種のみの単独で用いても良いし、任意の２種以上を混合して用いても良い。
【００６８】
次に、本発明に使用する重合性二重結合基を有する低分子化合物について述べる。この場合の重合性二重結合基を有する低分子化合物とは、上記の光重合性開始剤の光分解により発生するラジカルにより重合を行う化合物であればいずれも好ましく用いることができる。更には、分子内に２個以上の重合性二重結合基を有する化合物を含んで用いた場合には、ラジカルによる重合の結果、架橋物が生成するため、感光性平版印刷版材料を構成した場合に、架橋した堅い画像部皮膜を形成することから耐刷性及びインキ乗り性に優れた印刷版を与えるため極めて好ましく用いることができる。こうした目的で用いることのできる重合性二重結合基を有する化合物の例としては、１，４−ブタンジオールジアクリレート、１，６−ヘキサンジオールジアクリレート、ネオペンチルグリコールジアクリレート、テトラエチレングリコールジアクリレート、トリスアクリロイルオキシエチルイソシアヌレート、トリプロピレングリコールジアクリレート、トリメチロールプロパントリアクリレート、ペンタエリスリトールトリアクリレート、ペンタエリスリトールテトラアクリレート等の多官能性アクリル系モノマー等を挙げることができ、あるいはアクリロイル基、メタクリロイル基を導入した各種オリゴマーとしてポリエステル（メタ）アクリレート、ウレタン（メタ）アクリレート、エポキシ（メタ）アクリレート等も同様に使用される。
【００６９】
本発明の感光性平版印刷版の感光層には前述の光重合開始剤を増感する化合物を併せて含有することが好ましい。４００〜４３０ｎｍの波長域の感度を増大させる化合物としてシアニン系色素、特開平７−２７１２８４号公報、特開平８−２９９７３号公報等に記載されるクマリン系化合物、特開平９−２３０９１３号公報、特開２００１−４２５２４号公報等に記載されるカルバゾール系化合物や、特開平８−２６２７１５号公報、特開平８−２７２０９６号公報、特開平９−３２８５０５号公報等に記載されるカルボメロシアニン系色素、特開平４−１９４８５７号公報、特開平６−２９５０６１号公報、特開平７−８４８６３号公報、特開平８−２２０７５５号公報、特開平９−８０７５０号公報、特開平９−２３６９１３号公報等に記載されるアミノベンジリデンケトン系色素、特開平４−１８４３４４号公報、特開平６−３０１２０８号公報、特開平７−２２５４７４号公報、特開平７−５６８５号公報、特開平７−２８１４３４号公報、特開平８−６２４５号公報等に記載されるピロメチン系色素、特開平９−８０７５１号公報等に記載されるスチリル系色素、あるいは（チオ）ピリリウム系化合物等が挙げられる。これらのうち、シアニン系色素またはクマリン系化合物あるいは（チオ）ピリリウム系化合物が好ましい。
【００７０】
本発明の感光性平版印刷版の感光層を構成するその他の要素として、視認性を高める目的で種々の着色剤を添加することが好ましく行われる。顔料として、カーボンブラック、フタロシアニンブルー、フタロシアニングリーン等は入手が容易であり用いることができる。
【００７１】
本発明の感光性平版印刷版の感光層はシランカップリング剤を含有することが好ましい。感光層がシランカップリング剤を含有することによって優れた耐刷性が得られるが、本発明の親水性層を有する感光性平版印刷版においては、耐網絡み性が低下することなく耐刷性が向上するため、特に好ましい。
【００７２】
シランカップリング剤としては、その目的を達成するものであれば特に限定されず任意のものを用いることができる。例えば、エポキシシクロヘキシルエチルトリメトキシシラン、グリシドオキシプロピルトリメトキシシラン、アクリロキシプロピルトリメトキシシラン、メタクリロキシプロピルトリメトキシシラン、メルカプトプロピルトリメトキシシラン、メルカプトプロピルトリエトキシシラン、メチルトリメトキシシラン、ジメチルジメトキシシラン、フェニルトリメトキシシラン、ジフェニルジメトキシシラン、メチルトリエトキシシラン、ジメチルジエトキシシラン、フェニルトリエトキシシラン、ジフェニルジエトキシシラン、スチリルトリメトキシシラン、スチリルトリエトキシシラン、ヘキシルトリメトキシシラン、デシルトリメトキシシラン、ビニルトリス（３−メトキシエトキシ）シラン、ビニルトリエトキシシラン、ビニルトリメトキシシラン、３−メタクリロイルオキシプロピルトリメトキシシラン、３−アクリロイルオキシプロピルトリメトキシシラン、３−メタクリロイルオキシプロピルトリエトキシシラン、β−（３，４−エポキシシクロヘキシル）エチルトリメトキシシラン、３−グリシドキシプロピルトリメトキシシラン、３−グリシドキシプロピルメチルジエトキシシラン、３−メタクリロイルオキシプロピルメチルジエトキシシラン、Ｎ−β（アミノエチル）−γ−アミノプロピルトリメトキシシラン、Ｎ−β（アミノエチル）−アミノプロピルメチルジメトキシシラン、３−アミノプロピルトリエトキシシラン、Ｎ−フェニル−γ−アミノプロピルトリメトキシシラン、３−メルカプトプロピルトリメトキシシラン、３−クロロプロピルトリメトキシシラン、３−イソシアナトプロピルトリエトキシシラン等が挙げられる。中でも、エポキシシクロヘキシルエチルトリメトキシシラン、グリシドオキシプロピルトリメトキシシラン、ビニルトリメトキシシラン、ビニルトリエトキシシラン、アクリロキシプロピルトリメトキシシラン、メタクリロキシプロピルトリメトキシシラン、メルカプトプロピルトリメトキシシラン、メルカプトプロピルトリエトキシシラン等のトリアルコキシシランが特に好ましい。なお、シランカップリング剤は、１種を単独でも用いても良く、２種以上を任意の組み合わせ及び比率で併用しても良い。
【００７３】
感光層が含有するシランカップリング剤の量としては、感光層が含有する重合性二重結合基を有する化合物に対して、０．２〜２０質量％の範囲が好ましく、より好ましくは０．５〜１０質量％の範囲である。
【００７４】
感光層を構成するその他の要素として、長期にわたる保存に関して、熱重合による暗所での硬化反応を防止するために重合禁止剤を添加することが好ましく行われる。こうした目的で好ましく使用される重合禁止剤としては、ハイドロキノン類、カテコール類、ナフトール類、クレゾール類等の各種フェノール性水酸基を有する化合物やキノン類化合物、２，２，６，６−テトラメチルピペリジン−Ｎ−オキシル類、Ｎ−ニトロソフェニルヒドロキシルアミン塩類等が好ましく使用される。この場合の重合禁止剤の添加量としては、本発明の感光性平版印刷版の感光層の総固形分質量１００質量部に対して０．０１〜１０質量部の範囲で使用することが好ましい。
【００７５】
感光層自体の乾燥固形分塗布量に関しては、乾燥質量で１平方メートルあたり０．３ｇ以上の乾燥固形分塗布量で形成することが好ましく、更に１平方メートルあたり２．０ｇ以上であることが好ましい。２．０ｇ以上とした場合、微小画像の耐刷性やインキ乗り性の観点から好ましいが、その一方で印刷と停機を繰り返して平版印刷を行った際の網絡み性が低下する傾向にある。本発明はこのような系においてとりわけ有効に作用する。なお乾燥固形分塗布量の上限は１平方メートルあたり１０ｇ以下であることが好ましい。
【００７６】
＜保護層＞
本発明の感光性平版印刷版においては、感光層の上に、更に保護層を設けることも好ましく行われる。保護層は、感光層中で露光により生じる画像形成反応を阻害する大気中に存在する酸素や塩基性物質等の低分子化合物の感光層への混入を防止し、大気中での露光感度を更に向上させる好ましい効果を有する。更には感光層表面を傷から防止する効果も併せて期待される。従って、このような保護層に望まれる特性は、酸素等の低分子化合物の透過性が低く力学的強度に優れ、更に、露光に用いる光の透過は実質阻害せず、光重合性の感光層との密着性に優れ、かつ、露光後の現像工程で容易に除去できることが望ましい。
【００７７】
このような、保護層に関する工夫が従来よりなされており、米国特許第３，４５８，３１１号明細書、特開昭５５−４９７２９号公報等に詳しく記載されている。保護層に使用できる材料としては例えば、比較的結晶性に優れた水溶性高分子化合物を用いることが良く、具体的には、ポリビニルアルコール、ポリビニルピロリドン、酸性セルロース類、ゼラチン、アラビアゴム、ポリアクリル酸等のような水溶性ポリマーが知られているが、これらのうち、ポリビニルアルコールを主成分として用いることが、酸素遮断性、現像除去性といった基本特性的に最も良好な結果を与える。保護層に使用するポリビニルアルコールは、必要な酸素遮断性と水溶性を有するための未置換ビニルアルコール単位を含有する限り、一部がエステル、エーテル及びアセタールで置換されていても良い。また、同様に一部が他の共重合成分を有していても良い。こうした保護層を適用する際の乾燥固形分塗布量に関しては好ましい範囲が存在し、感光層上に乾燥質量で１平方メートルあたり０．１〜１０ｇの範囲の乾燥固形分塗布量で形成することが好ましく、更には０．３〜３ｇの範囲が好ましい。保護層は、公知の種々の塗布方式を用いて感光層上に塗布、乾燥される。
【００７８】
本発明の感光性平版印刷版が有する親水性層や、その上層に設けられる光重合性の感光層、及び保護層等を塗布する場合は、支持体上に、上述した要素から構成される組成物の塗液を塗布、乾燥して作製される。塗布方法としては、公知の種々の方法を用いることができ、例えば、バーコーター塗布、スライドホッパーコーティング塗布、カーテン塗布、ブレード塗布、エアーナイフ塗布、ロール塗布、回転塗布、ディップ塗布等を挙げることができる。
【００７９】
＜現像処理＞
現像処理における現像液としては、画質向上や現像時間の短縮等を目的として、必要に応じて界面活性剤もしくはアルカリ剤を含有して良い。前述の重合性二重結合基を有する化合物がカルボキシル基やスルホン酸基等の酸性基を有し、該酸性基が感光層中において、金属塩もしくはアンモニウム塩の形態になっている場合には、後述するアルカリ剤を実質的に含有しない現像液、すなわち、ｐＨが９未満の中性現像液で現像することが可能である。特に重合性二重結合基を有する化合物がスルホン酸基の中和塩を有する場合には良好な現像性を得ることが可能であり、純水やイオン交換水で溶出可能であるが、カルボキシル基中和塩の場合やスルホン酸基中和塩を有していても十分な溶解性を得ることができない場合は、該中性現像液に現像性の向上を目的として活性剤を添加することができる。
【００８０】
界面活性剤として、ポリオキシエチレンアルキルエーテル類、ポリオキシエチレンアルキルアリールエーテル類、ポリオキシエチレンアルキルエステル類、ソルビタンアルキルエステル類、モノグリセリドアルキルエステル類等のノニオン性、アルキルベンゼンスルホン酸塩類、アルキルナフタレンスルホン酸塩類、アルキル硫酸塩類、アルキルスルホン酸塩類、スルホコハク酸エステル塩類等のアニオン性、アルキルベタイン類、アミノ酸類等の両性の界面活性剤、イソプロピルアルコール、ベンジルアルコール、エチルセロソルブ、ブチルセロソルブ、フェニルセロソルブ、プロピレングリコール、ジアセトンアルコール等の水溶性有機溶剤等が挙げられる。
【００８１】
一方、前述の重合性二重結合基を有する化合物がカルボキシル基やスルホン酸基など中和されていない酸性基を有する場合には、現像液はアルカリ剤を含有していることが好ましい。アルカリ剤としては、珪酸ナトリウム、珪酸カリウム、珪酸リチウム、珪酸アンモニウム、メタ珪酸ナトリウム、メタ珪酸カリウム、水酸化ナトリウム、水酸化カリウム、水酸化リチウム、炭酸ナトリウム、重炭酸ナトリウム、炭酸カリウム、第二燐酸ナトリウム、第三燐酸ナトリウム、第二燐酸アンモニウム、第三燐酸アンモニウム、硼酸ナトリウム、硼酸カリウム、硼酸アンモニウム等の無機アルカリ塩、またはモノメチルアミン、ジメチルアミン、トリメチルアミン、モノエチルアミン、ジエチルアミン、トリエチルアミン、モノイソプロピルアミン、ジイソプロピルアミン、モノブチルアミン、モノエタノールアミン、ジエタノールアミン、トリエタノールアミン、モノイソプロパノールアミン、ジイソプロパノールアミン等が挙げられ、これらを添加し、ｐＨ９以上に調整することでアルカリ性現像液として用いることができる。また、前述の中性現像液として用いた活性剤等を該アルカリ現像液に添加することも現像性改善の上で好ましい。
【００８２】
なお、現像は、浸漬現像、スプレー現像、ブラシ現像、超音波現像等の公知の現像法により、通常、好ましくは１０〜６０℃程度、更に好ましくは１５〜４５℃程度の温度で、５秒〜１０分程度の時間でなされる。その際、感光層上に必要に応じて設けられる保護層は、予め水などで除去しておいてもよいし、現像時に除去することとしてもよい。
【実施例】
【００８３】
以下、実施例を用いて本発明を説明するが、無論この記述により本発明が限定されるものではない。なお、以下の記述の中における単位として％や部は、特に記載がない限り質量基準である。
【００８４】
（実施例１）
＜感光性平版印刷版１の作製＞
厚みが約２００μｍのポリエチレンテレフタレートフィルム上に、下記組成の親水性層塗工液１をスライドホッパーコーティング法により塗布した。その際、湿分塗布量が３５ｇ／ｍ２になるように予め設定して行った。塗布後直ちに１〜５℃の冷風にて塗膜をゲル化、その後は５０℃に設定された乾いた風を用いて乾燥を行った。乾燥後には４０℃４０％ＲＨに調整された恒温恒湿機に入れ７日間の加温を施すことでポリエチレンテレフタレートフィルム上に親水性層を形成した。
【００８５】
＜親水性層塗工液１＞
アルカリ処理ゼラチン                                            １．３部
無機フィラー１：二酸化チタン                                    ４．０部
（ＴＩＳＲ１、堺化学工業（株）製、平均一次粒子径≒０．３μｍ、相対屈折率≒２．０４）
無機フィラー２：硫酸バリウム                                    １．６部
（Ｂ３５、堺化学工業（株）製、平均一次粒子径≒０．３μｍ、相対屈折率≒１．２３）
無機フィラー３：水酸化アルミニウム                              ０．４部
（Ｈ４２、昭和電工（株）製、平均一次粒子径≒１．０μｍ、相対屈折率≒１．２４）
分散剤（アクリル酸共重合金属塩、１０％溶液）                    １．０部
ポリオキシエチレンアルキルエーテル：ＮＩＫＫＯＬ  ＢＴ−９  １０％溶液
（日光ケミカルズ（株）製、Ｒの炭素数１２〜１４、エチレンオキサイドの付加モル数ｎ＝９）                                                          ０．４部
硬膜剤（ジビニルスルホン、５％溶液）                            ４．０部
水で全量を３５質量部とした。
【００８６】
上記親水性層塗工液１が含有する無機フィラーの粒度分布と分布頻度に関しては、上記親水性層塗工液１が含有する無機フィラー２と３を添加せず、親水性層塗工液中に無機フィラー１が単独で存在する塗工液を作製し、また同様の手法で親水性層塗工液中に無機フィラー２や３が単独で存在する塗工液をそれぞれ作製し、各々の無機フィラーの粒度分布と分布頻度をレーザー回折／散乱式粒度分布測定装置（（株）堀場製作所製ＬＡ９２０）を用いて測定し、得られた各々単体分散液の粒度分布に添加比率を係数として乗じ、上述の親水性層塗工液１の粒度分布と分布頻度を算出した。この結果、０．２μｍ以上０．６μｍ未満の範囲に存在する無機フィラーの分布頻度ｆｘは６４．８％であり、０．６μｍ以上１．５μｍ未満の範囲に存在する無機フィラーの分布頻度ｆｙは３０．１％であり、ｆｘ／ｆｙは２．１５であった。
【００８７】
上記のようにして得られた親水性層上に、下記光重合性感光層塗工液を固形分量が２．６ｇ／ｍ２になるよう塗布を行い、塗布後７５℃の乾燥器内にて１０分間乾燥した。
【００８８】
＜光重合性感光層塗工液＞
スルホン酸型重合体  ＳＰ−２（重量平均分子量４０万）              １．０部
ペンタエリスリトールテトラアクリレート                            １．５部
３−アクリロキシプロピルトリメトキシシラン                      ０．０８部
光重合開始剤  ＢＣ−６                                            ０．１部
光重合開始剤  Ｔ−８                                              ０．１部
増感剤  下記構造                                                ０．０５部
着色剤  ピグメントブルー１５                                      ０．２部
アセトン                                                          ５．０部
エタノール                                                        ５．０部
テトラヒドロフラン                                              １０．０部
【００８９】
【化１０】
2015014719.tif 000011
【００９０】
＜保護層＞
下記保護層処方に従って塗布液を作製し、前記光重合性感光層上に固形分量が１．５ｇ／ｍ２になるよう塗布を行い、塗布後７５℃の乾燥器内にて１０分間乾燥を行って感光性平版印刷版１を得た。
【００９１】
＜保護層処方＞
ポリビニルアルコール  ＰＶＡ−１０２（（株）クラレ製）            １．０部
イオン交換水                                                      ９．０部
【００９２】
＜感光性平版印刷版２の作製＞
上記した感光性平版印刷版１の作製において、親水性層塗工液１の作製に用いたポリオキシエチレンアルキルエーテル：日光ケミカルズ（株）製、ＮＩＫＫＯＬ・ＢＴ−９の１０％溶液に代えて、ポリオキシエチレンアルキルエーテル：第一工業製薬（株）製、ノイゲン・ＥＴ−１３５（Ｒの炭素数１２〜１４、エチレンオキサイドの付加モル数ｎ＝７）の１０％溶液を使用して親水性層を形成した以外は、感光性平版印刷版１の作製と同様にして、感光性平版印刷版２を得た。
【００９３】
＜感光性平版印刷版３の作製＞
上記した感光性平版印刷版１の作製において、親水性層塗工液１の作製に用いたポリオキシエチレンアルキルエーテル：日光ケミカルズ（株）製、ＮＩＫＫＯＬ・ＢＴ−９の１０％溶液に代えて、ポリオキシエチレンアルキルエーテル：第一工業製薬（株）製、ノイゲン・ＥＴ−１６５（Ｒの炭素数１２〜１４、エチレンオキサイドの付加モル数ｎ＝１２）の１０％溶液を使用して親水性層を形成した以外は、感光性平版印刷版１の作製と同様にして、感光性平版印刷版３を得た。
【００９４】
＜感光性平版印刷版４の作製＞
上記した感光性平版印刷版１の作製において、親水性層塗工液１の作製に用いたポリオキシエチレンアルキルエーテル：日光ケミカルズ（株）製、ＮＩＫＫＯＬ・ＢＴ−９の１０％溶液に代えて、ポリオキシエチレンアルキルエーテル：第一工業製薬（株）製、ＤＫＳ  ＮＬ−７０（Ｒの炭素数１２、エチレンオキサイドの付加モル数ｎ＝７）の１０％溶液を使用して親水性層を形成した以外は、感光性平版印刷版１の作製と同様にして、感光性平版印刷版４を得た。
【００９５】
＜感光性平版印刷版５の作製＞
上記した感光性平版印刷版１の作製において、親水性層塗工液１の作製に用いたポリオキシエチレンアルキルエーテル：日光ケミカルズ（株）製、ＮＩＫＫＯＬ・ＢＴ−９の１０％溶液に代えて、ポリオキシエチレンアルキルエーテル：第一工業製薬（株）製、ノイゲン  ＴＤＳ−８０（Ｒの炭素数１３、エチレンオキサイドの付加モル数ｎ＝８）の１０％溶液を使用して親水性層を形成した以外は、感光性平版印刷版１の作製と同様にして、感光性平版印刷版５を得た。
【００９６】
＜感光性平版印刷版６の作製＞
上記した感光性平版印刷版１の作製において、親水性層塗工液１の作製に用いたポリオキシエチレンアルキルエーテル：日光ケミカルズ（株）製、ＮＩＫＫＯＬ・ＢＴ−９の１０％溶液に代えて、直鎖アルキルベンゼンスルホン酸塩：第一工業製薬（株）製、ネオゲン  ＳＣ−Ｆの１０％溶液を使用して親水性層を形成した以外は、感光性平版印刷版１の作製と同様にして、感光性平版印刷版６を得た。
【００９７】
＜感光性平版印刷版７の作製＞
上記した感光性平版印刷版１の作製において、親水性層塗工液１の作製に用いたポリオキシエチレンアルキルエーテル：日光ケミカルズ（株）製、ＮＩＫＫＯＬ・ＢＴ−９の１０％溶液に代えて、ジアルキルスルホコハク酸ナトリウム：花王（株）製、ペレックスＯＴ−Ｐの１０％溶液を使用して親水性層を形成した以外は、感光性平版印刷版１の作製と同様にして、感光性平版印刷版７を得た。
【００９８】
＜感光性平版印刷版８の作製＞
上記した感光性平版印刷版１の作製において、親水性層塗工液１の作製に用いたポリオキシエチレンアルキルエーテル：日光ケミカルズ（株）製、ＮＩＫＫＯＬ・ＢＴ−９の１０％溶液に代えて、ポリオキシエチレンアルキルアミン：第一工業製薬（株）製、アミラチン・Ｄの１０％溶液を使用して親水性層を形成した以外は、感光性平版印刷版１の作製と同様にして、感光性平版印刷版８を得た。
【００９９】
＜感光性平版印刷版９の作製＞
上記した感光性平版印刷版１の作製において、親水性層塗工液１の作製に用いたポリオキシエチレンアルキルエーテル：日光ケミカルズ（株）製、ＮＩＫＫＯＬ・ＢＴ−９の１０％溶液に代えて、ポリオキシエチレンナフチルエーテル：第一工業製薬（株）製、ノイゲンＥＮ−１０の１０％溶液を使用して親水性層を形成した以外は、感光性平版印刷版１の作製と同様にして、感光性平版印刷版９を得た。
【０１００】
＜感光性平版印刷版１０の作製＞
上記した感光性平版印刷版１の作製において、親水性層塗工液１の作製に用いたポリオキシエチレンアルキルエーテル：日光ケミカルズ（株）製、ＮＩＫＫＯＬ・ＢＴ−９の１０％溶液に代えて、ポリオキシエチレンフェニルエーテル：第一工業製薬（株）製ＰＨＥ−１の１０％溶液を使用して親水性層を形成した以外は、感光性平版印刷版１の作製と同様にして、感光性平版印刷版１０を得た。
【０１０１】
＜感光性平版印刷版１１の作製＞
上記した感光性平版印刷版１の作製において、親水性層塗工液１の作製に用いたポリオキシエチレンアルキルエーテル：日光ケミカルズ（株）製、ＮＩＫＫＯＬ・ＢＴ−９の１０％溶液に代えて、ポリオキシエチレンラウリルエーテル酢酸ナトリウム：第一工業製薬（株）製ネオハイテノール  ＥＣＬ−４５の１０％溶液を使用して親水性層を形成した以外は、感光性平版印刷版１の作製と同様にして、感光性平版印刷版１１を得た。
【０１０２】
＜感光性平版印刷版１２の作製＞
上記した感光性平版印刷版１の作製において、親水性層塗工液１の作製に用いたポリオキシエチレンアルキルエーテル：日光ケミカルズ（株）製、ＮＩＫＫＯＬ・ＢＴ−９の１０％溶液に代えて、ポリオキシエチレンノニルフェニルエーテル硫酸ナトリウム：泰光油脂化学工業（株）製タイポール  ＮＰＳ−４３６の１０％溶液を使用して親水性層を形成した以外は、感光性平版印刷版１の作製と同様にして、感光性平版印刷版１２を得た。
【０１０３】
＜露光・現像処理＞
上記で得られた感光性平版印刷版１〜１２について、４０５ｎｍに発光する青紫半導体レーザー（出力６０ｍＷ）を露光光源に用い、版面露光エネルギーを２００μＪ／ｃｍ２に設定してテストチャート画像を露光した。その後、２５℃のイオン交換水に１５秒に漬けてセルローススポンジで光重合性感光層／保護層を有する側の面を擦り現像、その後乾燥することにより印刷刷版を作製した。この印刷刷版を用いて以下の方法により、耐網絡み性の評価を行った。
【０１０４】
＜耐刷性＞
印刷機はオフセット枚葉印刷機ハイデルベルグＱＭ４６を使用、印刷インキにはＤＩＣ（株）製のニューチャンピオンＦグロス墨Ｈ、給湿液には（株）日研化学研究所製アストロマークＩＩＩの１％希釈液を用いて印刷を行った。なお、版仕立てにおいてゲージフィルムを用いて標準２００μｍのところ３００μｍ（＋１００μｍ）仕立てとした。評価としては、スタート時の印刷紙面と１万枚印刷時の印刷紙面とを比較して、５〜２０％のハイライト網点部の減衰率及びベタ部における微細な欠陥等を２５倍ルーペで入念に観察し、以下の評価基準を用いて判定した。この結果を表１に示す。
【０１０５】
◎：ハイライト部、ベタ部共に殆ど変化が認められない。
○：ハイライト部で僅かな減衰（減衰率１０％以内）が認められる。但し、ベタ部において欠陥は認められない。
△：ハイライト部で明確な減衰（減衰率１０％以上）が認められる。但し、ベタ部において欠陥は認められない。
×：ハイライト部が５割以上減衰している、またはベタ部において欠陥などの異常が認められる。
【０１０６】
＜耐網絡み性＞
印刷機は、オフセット枚葉印刷機ハイデルベルグＱＭ４６を使用し、印刷インキには東洋インキ（株）製のハイユニティーネオソイ紅ＬＺ、給湿液には（株）日研化学研究所製アストロマークＩＩＩの１％希釈液を用いて５００枚の印刷（印刷１）を行った。その後、印刷機を一旦停止してブランケットのみを洗浄し、再び通常通り水フォームローラーを版面に５回転以上タッチさせた後に給紙を開始する方法で５００枚の印刷（印刷２）を行い、印刷機を３０分停止させた後（停止１）に再度５００枚の印刷を実施した。このようにして印刷２〜停止１の作業を都合５回繰り返した後に印刷した印刷紙面を観察し、以下の評価基準を用いて判定した。この結果を表１に示す。
【０１０７】
◎：９０％以上のシャドー部でも絡みの発生が認められない、
かつ再現性に問題が認められない。
○：８５％以上９０％未満の網点部で僅かに絡みが認められるも、
実用上問題ないレベル。
△：７０％以上８５％未満の網点部で絡みが認められる。
×：７０％未満の網点部で絡みが認められる、また再現性に問題が認められる。
【０１０８】
【表１】
2015014719.tif 000012
【０１０９】
表１から判るように、本発明により耐刷性を低下させることなく、印刷と停機を繰り返して平版印刷を行った際にも十分な耐網絡み性が得られることが判る。